(57)【要約】【課題】高保磁力、粒径の単分散性および磁気特性の均一性を有する磁性粒子、その製造方法および磁気記録媒体を提供する。【解決手段】液相中で鉄粒子を合成する合成工程と、窒化処理工程とを含み、さらに、平均粒径を５〜２５ｎｍとする処理、実質的に球形とする処理を施すことを特徴とする磁性粒子の製造方法である。Ｆｅ16Ｎ2相を少なくとも含んでなる磁性粒子であって、前記Ｆｅ16Ｎ2相の平均粒径が９〜１１ｎｍであり、粒径の変動係数が１５％以下であることを特徴とする磁性粒子である。本発明の磁性粒子を磁性層中に含んでなることを特徴とする磁気記録媒体である。【選択図】なし【特許請求の範囲】
【請求項１】
液相中で鉄粒子を合成する合成工程と、窒化処理工程とを含み、さらに、平均粒径を５〜２５ｎｍとする処理、実質的に球形とする処理を施すことを特徴とする磁性粒子の製造方法。
【請求項２】
前記合成工程が、界面活性剤を含有する非水溶性有機溶媒および還元剤水溶液を混合した逆ミセル溶液（ＩＩ）と、界面活性剤を含有する非水溶性有機溶媒および鉄の金属塩水溶液を混合した逆ミセル溶液（Ｉ）とを混合して還元反応を行い、鉄粒子を合成する工程であることを特徴とする請求項１に記載の磁性粒子の製造方法。
【請求項３】
さらに、酸化皮膜を形成する酸化皮膜形成工程を含むことを特徴とする請求項１または２に記載の磁性粒子の製造方法。
【請求項４】
Ｆｅ16Ｎ2相を少なくとも含んでなる磁性粒子であって、
前記Ｆｅ16Ｎ2相の平均粒径が９〜１１ｎｍであり、粒径の変動係数が１５％以下であることを特徴とする磁性粒子。
【請求項５】
前記Ｆｅ16Ｎ2相の保磁力が１９７．５〜２３７ｋＡ／ｍ（２５００〜３０００Ｏｅ）であり、「Ｍｓ・Ｖ」が５．２×１０−１６〜６．５×１０−１６であることを特徴とする磁性粒子。
【請求項６】
請求項４または５に記載の磁性粒子を磁性層中に含んでなることを特徴とする磁気記録媒体。
【発明の詳細な説明】
【技術分野】
【０００１】
本発明は、高保磁力を有する磁性粒子の製造方法に関し、より詳しくは、粒径の単分散性および磁気特性の均一性に優れた磁性粒子の製造方法、磁性粒子、磁気記録媒体に関する。
【背景技術】
【０００２】
磁気記録媒体の磁性層に含有される磁性体の粒子サイズを小さくすることは、磁気記録密度を高くする上で重要である。例えば、ビデオテープ、コンピュータテープ、ディスク等として広く用いられている磁気記録媒体では、強磁性体の質量が同じ場合、粒子サイズがより小さい方がノイズを低く抑えることができる。
【０００３】
一方、磁性体を微粒子化し、超常磁性への安定体積以下になると、熱揺らぎにより、超常磁性となり、磁気記録に適さなくなる。そこで、結晶磁気異方性が高く超常磁性への安定体積が小さいＦｅＰｔ、ＣｏＰｔ等が検討されているが、貴金属を使うために高価である。また、ＳｍＣｏ等の希土類系の磁性体も結晶磁気異方性が高く有望であるが、腐食しやすい欠点を有している。
【０００４】
これらの事情からＦｅ16Ｎ2の微粒子が研究されている。Ｆｅ16Ｎ2の粉末を合成する方法として、鉄粉を酸化した表面を高温で還元した後、ＮＨ3気流中で窒化処理し得る方法が提案されている（例えば、特許文献１参照）。しかし、かかる方法で得られたＦｅ16Ｎ2は軟磁性であった。
【０００５】
磁気記録媒体に適する硬磁性のＦｅ16Ｎ2については、比表面積約５０ｍ2／ｇの酸化鉄を高温で還元して純鉄を得た後、ＮＨ3気流中で窒化処理し１０〜２０ｍ2／ｇの比表面積で得る方法が開示されている（例えば、特許文献２および非特許文献１参照）。しかし、比表面積が減少しており、酸化鉄を高温で還元する際に粗粒子化が生じている。
【０００６】
そこで、酸化鉄の表面を融着防止剤である希土類元素および／またはシリコン、アルミニウムからなる層を被着した後に高温で還元する方法が開示されている（例えば、特許文献３および４参照）。
【０００７】
しかし、Ｆｅ16Ｎ2が準安定相であるため、窒化処理は２００℃以下の低温で行う必要があり、希土類等を被着した後に窒化処理する方法は、被着層が窒素の拡散を阻害してしまう。また、被着層の厚み等が異なれば、窒化の程度が異なり、その結果、粒子ごとの磁気特性にばらつきが生じる欠点を有している。
【０００８】
【特許文献１】特開平１１−３４００２３
【特許文献２】特開２０００−２７７３１１
【特許文献３】特開２００４−２７３０９４
【特許文献４】特開２００４−３３５０１９
【非特許文献１】「Ｆｅ16Ｎ2微粉末の磁気特性」（日本応用磁気学会誌２５，９２７−９３０（２００１））
【発明の開示】
【発明が解決しようとする課題】
【０００９】
本発明は、上記課題を解決することを目的とする。すなわち、本発明は、高保磁力、粒径の単分散性および磁気特性の均一性を有する磁性粒子の製造方法を提供することを目的とする。また、高保磁力、粒径の単分散性および磁気特性の均一性を有する磁性粒子およびこれを磁性層に含む磁気記録媒体を提供することを目的とする。
【課題を解決するための手段】
【００１０】
本発明者は、上記目的を達成すべく鋭意検討した結果、下記本発明が当該課題を解決できることを見出した。すなわち、本発明は、液相中で鉄粒子を合成する合成工程と、窒化処理工程とを含み、さらに、平均粒径を５〜２５ｎｍとする処理、実質的に球形とする処理を施すことを特徴とする磁性粒子の製造方法である。
【００１１】
前記合成工程は、界面活性剤を含有する非水溶性有機溶媒および還元剤水溶液を混合した逆ミセル溶液（ＩＩ）と、界面活性剤を含有する非水溶性有機溶媒および鉄の金属塩水溶液を混合した逆ミセル溶液（Ｉ）とを混合して還元反応を行い、鉄粒子を合成する工程であることが好ましい。さらに、酸化皮膜を形成する酸化皮膜形成工程を含むことが好ましい。
【００１２】
また、本発明は、Ｆｅ16Ｎ2相を少なくとも含んでなる磁性粒子であって、前記Ｆｅ16Ｎ2相の平均粒径が９〜１１ｎｍであり、粒径の変動係数が１５％以下であることを特徴とする磁性粒子である。前記Ｆｅ16Ｎ2相の保磁力は１９７．５〜２３７ｋＡ／ｍ（２５００〜３０００Ｏｅ）であり、「Ｍｓ・Ｖ」は５．２×１０−１６〜６．５×１０−１６であることが好ましい。
【００１３】
さらに、本発明は、既述の本発明の磁性粒子を磁性層中に含んでなることを特徴とする磁気記録媒体である。
【発明の効果】
【００１４】
本発明によれば、高保磁力、粒径の単分散性および磁気特性の均一性を有する磁性粒子の製造方法を提供することができる。また、高保磁力、粒径の単分散性および磁気特性の均一性を有する磁性粒子およびこれを磁性層に含む磁気記録媒体を提供することができる。
【発明を実施するための最良の形態】
【００１５】
［１］磁性粒子の製造方法：
本発明の磁性粒子の製造方法は、液相中で鉄粒子を合成する合成工程と、窒化処理工程とを含む。また、平均粒径を５〜２５ｎｍとする処理、実質的に球形とする処理のそれぞれを、前記工程中、もしくは前記工程の前後に施す。以下、各工程および各処理、並びに、必要に応じて設けられるその他の工程等について説明する。
【００１６】
（１）合成工程（鉄粒子を合成する工程）：
鉄粒子の合成方法としては、沈殿法で分類すると、１級アルコールを用いるアルコール還元法、２級アルコール、３級アルコール、２価または３価の多価アルコールを用いるポリオール還元法、熱分解法、超音波分解法、強力還元剤還元法が知られている。さらに、当該方法は、反応系で分類すると、高分子存在法、高沸点溶媒法、正常ミセル法、逆ミセル法などが知られている。
【００１７】
本発明では、実質的に球形の鉄粒子が得られ、粒径の制御が容易で単分散の分散物を得やすい点から、逆ミセル法を採用することが好ましい。具体的には、界面活性剤を含有する非水溶性有機溶媒および還元剤水溶液を混合した逆ミセル溶液（ＩＩ）と、界面活性剤を含有する非水溶性有機溶媒および鉄の金属塩水溶液を混合した逆ミセル溶液（Ｉ）とを混合して還元反応を行い、鉄粒子（鉄ナノ粒子）を合成することが好ましい。
【００１８】
なお、「実質的に球形」とは、鉄粒子もしくは磁性粒子をＴＥＭ観察した際の粒子の長軸長／短軸長の比が２以下、好ましくは１．５以下であることを意味する。以下、合成工程を詳細に説明する。実質的に球でなければ窒化時に磁化容易軸が一方向に定まることから、長軸あるいは短軸に磁化容易軸が混在することとなり、好ましくない。
【００１９】
合成工程において、鉄粒子は、１種以上の金属化合物を含む逆ミセル溶液（Ｉ）と還元剤を含む逆ミセル溶液（ＩＩ）とを混合して還元処理を施す還元工程と、必要に応じて前記還元処理後に熟成処理を施す熟成工程とを経て製造される。以下、各工程について説明する。
【００２０】
（還元工程）
まず、界面活性剤を含有する非水溶性有機溶媒と１種以上の金属化合物を含む水溶液とを混合した逆ミセル溶液（Ｉ）を調製する。逆ミセル溶液（Ｉ）は、鉄粒子を形成するのに用いられる鉄塩が含有される。
【００２１】
前記界面活性剤としては、油溶性界面活性剤が用いられる。具体的には、スルホン酸塩型（例えば、エーロゾルＯＴ（和光純薬製））、４級アンモニウム塩型（例えば、セチルトリメチルアンモニウムブロマイド）、エーテル型（例えば、ペンタエチレングリコールドデシルエーテル）などが挙げられる。
【００２２】
前記界面活性剤を溶解する非水溶性有機溶媒として好ましいものは、アルカンおよびエーテルである。アルカンとしては、炭素数７〜１２のアルカン類であることが好ましい。具体的には、ヘプタン、オクタン、ノナン、デカン、ウンデカン、ドデカンが挙げられる。一方、エーテルとしては、ジエチルエーテル、ジプロピルエーテル、ジブチルエーテルが好ましい。非水溶性有機溶媒中の界面活性剤の添加量は、２０〜２００ｇ／ｌであることが好ましい。
【００２３】
金属化合物の水溶液に含有される金属化合物としては、硝酸塩、硫酸塩、塩酸塩、酢酸塩、塩素イオンを配位子とする金属錯体の水素酸、塩素イオンを配位子とする金属錯体のカリウム塩、塩素イオンを配位子とする金属錯体のナトリウム塩、シュウ酸イオンを配位子とする金属錯体のアンモニウム塩などが挙げられ、本発明の製造方法では、これらを任意に選択して使用することができる。
【００２４】
各々の金属化合物水溶液中の金属化合物としての濃度は、０．１〜２０００μモル／ｍｌであることが好ましく、１〜５００μモル／ｍｌであることがより好ましい。
【００２５】
得られる粒子が均一な組成を有するよう、金属化合物水溶液中にキレート剤を添加することが好ましい。具体的には、ＤＨＥＧ（二ヒドロキシエチルグリシン）、ＩＤＡ（イミノ二酢酸）、ＮＴＰ（ニトリロ三プロピオン酸）、ＨＩＤＡ（二ヒドロキシエチルイミノ二酢酸）、ＥＤＤＰ（エチレンジアミン二プロピオン酸二塩酸塩）、ＢＡＰＴＡ（二アミノフェニルエチレングリコール四酢酸四カリウム塩水和物）などをキレート剤として使用することが好ましい。また、キレート安定度定数（ｌｏｇＫ）は、１０以下であることが好ましい。キレート剤の添加量は、金属化合物（鉄塩）１モル当たり、０．１〜１０モルであることが好ましく、０．３〜３モルであることがより好ましい。
【００２６】
次に、還元剤を含む逆ミセル溶液（ＩＩ）を調製する。逆ミセル溶液（ＩＩ）は、界面活性剤を含有する非水溶性有機溶媒と還元剤水溶液とを混合させて調製することができる。２種以上の還元剤を用いる場合、これらを一緒に混合して逆ミセル溶液（ＩＩ）としてもよいが、溶液の安定性や作業性等を考慮し、それぞれ別々に非水溶性有機溶媒に混合して、別々の逆ミセル溶液（（ＩＩ’）、（ＩＩ’’）等）として調製し、これらを適宜混合等して使用することが好ましい。
【００２７】
還元剤水溶液は、例えば、アルコール類；ポリアルコール類；Ｈ2；ＨＣＨＯ、Ｓ2Ｏ62-、Ｈ2ＰＯ2-、ＢＨ4-、Ｎ2Ｈ5+、Ｈ2ＰＯ3-等と水とからなり、これらの還元剤を単独または２種以上を併用することが好ましい。水溶液中の還元剤量は、金属塩１モルに対して、３〜５０モルであることが好ましい。
【００２８】
逆ミセル溶液（ＩＩ）で用いられる界面活性剤及び非水性有機溶媒としては、逆ミセル溶液（Ｉ）で用いたものを挙げることができる。
【００２９】
逆ミセル溶液（Ｉ）および（ＩＩ）のそれぞれに含有される水および界面活性剤の質量比（水／界面活性剤）は、０．５〜２０とすることが好ましい。質量比を０．５〜２０とすることで、平均粒径を５〜２５ｎｍとすることができる。また、沈殿が発生しにくく、かつ均一の鉄粒子を得ることができる。質量比は、０．５〜１５とすることがより好ましく、０．５〜１０とすることがさらに好ましい。
【００３０】
逆ミセル溶液（Ｉ）と（ＩＩ）の水および界面活性剤の質量比は同一でも異なっていてもかまわないが、系を均一にするために質量比は同一であることが好ましい。
【００３１】
以上のようにして調製した逆ミセル溶液（Ｉ）と（ＩＩ）とを混合する。混合方法は特に限定されるものではないが、還元の均一性を考慮して、逆ミセル溶液（ＩＩ）を撹拌しながら、逆ミセル溶液（Ｉ）を添加して混合することが好ましい。混合終了後、還元反応を進行させることになるが、その際の温度は−５〜３０℃の範囲で一定の温度とする。還元温度が−５℃以上であれば、水相が凝結することもなく還元反応を均一にすることができ、また３０℃以下であれば、凝集または沈殿が起こりにくく、系を安定化させることができる。好ましい還元温度は０〜２５℃であり、さらに好ましくは５〜２５℃である。
【００３２】
ここで、前記「一定温度」とは、設定温度をＴ（℃）とした場合、温度がＴ±３℃の範囲にあることをいう。なお、このようにした場合であっても、当該Ｔの上限および下限は、上記還元温度（−５〜３０℃）の範囲にあるものとする。
【００３３】
還元反応の時間は、逆ミセル溶液（Ｉ）および（ＩＩ）の量等により適宜設定する必要があるが、１〜３０分とすることが好ましく、５〜２０分とすることがより好ましい。
【００３４】
還元反応は、鉄粒子の粒径分布の単分散性に大きな影響を与えるため、できるだけ高速攪拌（例えば約３０００ｒｐｍ以上）しながら行うことが好ましい。好ましい攪拌装置は高剪断力を有する攪拌装置であり、詳しくは攪拌羽根が基本的にタービン型あるいはパドル型の構造を有し、さらに、その羽根の端または羽根と接する位置に鋭い刃を付けた構造であり、羽根をモーターで回転させる攪拌装置である。具体的には、ディゾルバー（特殊機化工業製）、オムニミキサー（ヤマト科学製）、ホモジナイザー（ＳＭＴ製）などの装置が有用である。これらの装置を用いることにより、単分散なナノ粒子を安定な分散液として合成することができる。
【００３５】
前記逆ミセル溶液（Ｉ）および（ＩＩ）の反応後に、アミノ基またはカルボキシ基を１〜３個有する少なくとも１種の分散剤を、作製しようとする鉄粒子１モル当たりに０．００１〜１０モル添加することが好ましい。分散剤の添加量は、０．００１〜１０モルであれば、鉄粒子の単分散性をより向上させることができ、かつ凝集も起こらない。
【００３６】
前記分散剤としては、合金ナノ粒子表面に吸着する基を有する有機化合物が好ましい。具体的には、アミノ基、カルボキシ基、スルホン酸基またはスルフィン酸基を１〜３個有するものであり、これらを単独または併用して用いることができる。
【００３７】
構造式としては、Ｒ−ＮＨ2、Ｈ2Ｎ−Ｒ−ＮＨ2、Ｈ2Ｎ−Ｒ（ＮＨ2）−ＮＨ2、Ｒ−ＣＯＯＨ、ＨＯＣＯ−Ｒ−ＣＯＯＨ、ＨＯＣＯ−Ｒ（ＣＯＯＨ）−ＣＯＯＨ、Ｒ−ＳＯ3Ｈ、ＨＯＳＯ2−Ｒ−ＳＯ3Ｈ、ＨＯＳＯ2−Ｒ（ＳＯ3Ｈ）−ＳＯ3Ｈ、Ｒ−ＳＯ2Ｈ、ＨＯＳＯ−Ｒ−ＳＯ2Ｈ、ＨＯＳＯ−Ｒ（ＳＯ2Ｈ）−ＳＯ2Ｈで表される化合物であり、式中のＲは直鎖、分岐または環状の飽和または不飽和の炭化水素残基である。
【００３８】
分散剤として特に好ましい化合物はオレイン酸である。オレイン酸はコロイドの安定化において周知の界面活性剤であり、鉄ナノ粒子を保護するのに用いられる。オレイン酸の比較的長い鎖は粒子間の強い磁気相互作用を打ち消す重要な立体障害を与える（オレイン酸は１８炭素鎖を有し、長さは２ｎｍ程度（２０オングストローム程度）であり、二重結合を１つ有する）。オレイン酸は、例えばオリーブ油などから容易に入手できる安価な天然資源であるため好ましい。また、オレイン酸から誘導されるオレイルアミンもオレイン酸同様有用な分散剤である。
【００３９】
その他、エルカ酸やリノール酸など類似の長鎖カルボン酸もオレイン酸と同様に用いることができる（例えば、８〜２２の炭素原子を有する長鎖有機酸を単独または組み合わせて用いることができる。）。
【００４０】
分散剤の添加時期は、特に限定されるものではないが、還元反応直後から下記の熟成工程開始までの間であることが好ましい。かかる分散剤を添加することで、より単分散で、凝集のない鉄ナノ粒子を得ることができる。
【００４１】
（熟成工程）
熟成工程は、前記還元反応が終了した後、さらに反応後の溶液を熟成温度まで昇温させる工程である。熟成温度は、３０〜９０℃の間で一定の温度とすることが好ましく、その温度は、前記還元反応の温度より高くすることが適当である。また、熟成時間は、５〜１８０分とすることが好ましい。熟成温度および熟成時間が上記範囲内であれば、凝集や沈殿が起こり難く、かつ反応を完結させ、組成を一定にすることができる。より好ましい熟成温度および熟成時間は４０〜８０℃、１０〜１５０分であり、さらに好ましい熟成温度および熟成時間は４０〜７０℃、２０〜１２０分である。
【００４２】
ここで、前記「一定温度」とは、還元反応の温度の場合と同義（但し、この場合、「還元温度」は「熟成温度」となる）であるが、特に、上記熟成温度の範囲（３０〜９０℃）内で、前記還元反応の温度より５℃以上高いことが好ましく、１０℃以上高いことがより好ましい。当該温度を５℃以上高くすることにより、処方通りの組成を得ることができる。
【００４３】
以上のような熟成工程では、熟成時の温度で撹拌速度を適宜調整することにより、所望の粒径を有する鉄粒子を作製することができる。
【００４４】
前記熟成を行った後は、水と１級アルコールとの混合溶液で前記熟成後の溶液を洗浄し、その後、１級アルコールで沈殿化処理を施して沈殿物を生成させ、該沈殿物を有機溶媒で分散させる洗浄・分散工程を設けることが好ましい。かかる洗浄・分散工程を設けることにより、不純物が除去され、磁気記録媒体の磁性層形成時の塗布性をより向上させることができる。上記洗浄および分散は、少なくともそれぞれ１回、好ましくは、それぞれ２回以上行う。
【００４５】
洗浄で用いられる１級アルコールは、特に限定されるものではないが、メタノール、エタノール等が好ましい。水と１級アルコールの体積混合比（水／１級アルコール）は、１０／１〜２／１の範囲にあることが好ましく、５／１〜３／１の範囲にあることがより好ましい。水の比率が高いと、界面活性剤が除去されにくくなることがあり、逆に１級アルコールの比率が高いと、凝集を起こしてしまうことがある。
【００４６】
鉄粒子を還元析出、あるいは熱析出させる際に保護コロイドを存在させる事で鉄粒子を安定して調製することができる。熱析出には鉄カルボニルを熱分解して鉄粒子を得る方法が知られている。保護コロイドとしてはポリマーや界面活性剤を使用することが好ましい。前記ポリマーとしては、ポリビニルアルコール（ＰＶＡ）、ポリＮ−ビニル−２ピロリドン（ＰＶＰ）、ゼラチン等が挙げられる。なかでも、特に好ましくはＰＶＰである。また、分子量は２万〜６万が好ましく、より好ましくは３万〜５万である。ポリマーの量は生成する硬磁性ナノ粒子の質量の０．１〜１０倍であることが好ましく、０．１〜５倍がより好ましい。
【００４７】
保護コロイドとして好ましく用いられる界面活性剤は、一般式：Ｒ−Ｘ、で表される長鎖有機化合物である「有機安定剤」を含むことが好ましい。上記一般式中のＲは、直鎖または分岐ハイドロカーボンまたはフルオロカーボン鎖である「テール基」であり、通常８〜２２個の炭素原子を含む。また、上記一般式中のＸは、ナノ粒子表面に特定の化学結合を提供する部分（Ｘ）である「ヘッド基」であり、スルフィネート（−ＳＯＯＨ）、スルホネート（−ＳＯ2ＯＨ）、ホスフィネート（−ＰＯＯＨ）、ホスホネート（−ＯＰＯ（ＯＨ）2）、カルボキシレート、およびチオールのいずれかであることが好ましい。
【００４８】
前記有機安定剤としては、スルホン酸類（Ｒ−ＳＯ2ＯＨ）、スルフィン酸類（Ｒ−ＳＯＯＨ）、ホスフィン酸類（Ｒ2ＰＯＯＨ）、ホスホン酸類（Ｒ−ＯＰＯ（ＯＨ）2）、カルボン酸類（Ｒ−ＣＯＯＨ）、チオール類（Ｒ−ＳＨ）等のいずれかであることが好ましい。これらのなかでも、オレイン酸が特に好ましい。
【００４９】
オレイン酸はコロイドの安定化において周知の界面活性剤であり、鉄系ナノ粒子の保護に好適である。オレイン酸は１８炭素鎖を有し、その長さは〜２０オングストローム（〜２ｎｍ）である。また、オレイン酸には脂肪族ではなく二重結合が１つ存在する。そして、オレイン酸の比較的長い鎖は粒子間の強い磁気相互作用を打ち消す重要な立体障害を与える。エルカ酸やリノール酸など類似の長鎖カルボン酸もオレイン酸同様に（たとえば、８〜２２の間の炭素原子を有する長鎖有機酸を単独でまたは組み合わせて用いることができる）用いられてきが、オレイン酸は（オリーブ油など）容易に入手できる安価な天然資源であるので、特に好ましい。
【００５０】
前記ホスフィンと有機安定剤との組合せ（トリオルガノホスフィン／酸等）は、粒子の成長および安定化に対する優れた制御性を提供することができる。ジデシルエーテルおよびジドデシルエーテルも用いることができるが、フェニルエーテルまたはｎ−オクチルエーテルはその低コストおよび高沸点のため溶媒として好適に用いられる。
【００５１】
反応は必要な鉄粒子および溶媒の沸点により８０℃〜３６０℃の範囲の温度で行うことが好ましく、８０℃〜２４０℃がより好ましい。温度がこの温度範囲より低いと粒子が成長しないことがある。温度がこの範囲より高いと粒子は制御されないで成長し、望ましくない副産物の生成が増加することがある。
【００５２】
粒子サイズを大きくするため、種晶法を用いることが好ましい。その際、種晶の鉄粒子の酸化が懸念されるため、予め粒子を水素化処理することが好ましい。
【００５３】
鉄粒子合成後に溶液から塩類を除くことは、鉄ナノ粒子の分散安定性を向上させる意味から好ましい。脱塩にはアルコールを過剰に加え、軽凝集を起こし、自然沈降あるいは遠心沈降させ塩類を上澄みと共に除去する方法があるが、このような方法では凝集が生じやすいため、限外濾過法を採用することが好ましい。
【００５４】
窒化前の粒子は、純鉄であることが好ましく、必要に応じて還元処理を行うことが好ましい。還元処理はＨ2雰囲気下で加熱する。温度としては、２００〜３５０℃が望ましい。これは温度が３５０℃より高すぎると粒子の融合が生じるからである。
【００５５】
（２）窒化処理工程：
窒化処理工程では、鉄粒子を窒素含有ガス気流中で加熱する。当該工程により、Ｆｅ16Ｎ2相を主相として得ることができる。但し、窒化処理に先立ち、鉄粒子の酸化が懸念される場合には、水素あるいは水素と不活性ガス（Ｈ2、Ａｒ、Ｈｅ等）との混合ガス気流中還元処理を行うことが好ましい（酸化処理）。この場合、温度が高すぎると粒子が融着してしまい望ましくなく、低いと十分に還元されない。よって温度としては２００℃〜３００℃が好ましく、より好ましくは２５０℃〜３００℃である。
【００５６】
窒化処理のための窒化ガスについては，「窒素ガス」、「窒素と水素との混合ガス」、「アンモニアガス」等が使用できるが，アンモニアガスが使用に便宜である。
【００５７】
ＮＨ3雰囲気中での窒化処理は、アンモニア（ＮＨ3）気流中あるいはアンモニアガスを含んだ混合ガス気流中（例えばアルゴン、水素、窒素のいずれか一つ以上のガスを含んだ、アンモニアガスとの混合ガス）で行うのが良く、かつ、１００〜２５０℃の比較的低温度域で行うのが望ましい。窒化処理温度が高くなると、Ｆｅ16Ｎ2相が得られ難くなる。また逆に低過ぎるとＦｅ16Ｎ2相生成の進行が遅くなる傾向にある。尚、これらのガスは高純度（５Ｎ以上）もしくは酸素量が数ｐｐｍ以下であることが望ましい。また、１００〜２５０℃の温度範囲では、０．５〜２４時間の範囲が工業的に好ましく、処理時間は粒径にも依存するが、０．５〜１２時間で処理することが好ましい。
【００５８】
このような窒化処理にあたり、得られる磁性粉末中の鉄に対する窒素の含有量が１．０〜２０原子％となるように、窒化処理の条件を選択することが望ましい。上記窒素の量が少なすぎると、Ｆｅ16Ｎ2の生成量が少ないため、保磁力向上の効果が少なくなる。また上記窒素の量が多すぎると、Ｆｅ4ＮやＦｅ3Ｎ相などが形成されやすくなり、保磁力がむしろ低下し、さらに飽和磁化の過度な低下を引き起こしやすい。
【００５９】
（３）酸化皮膜形成工程：
酸化皮膜形成工程は、必要に応じて、Ｆｅ16Ｎ2粒子に酸化皮膜を形成する工程である。酸化皮膜を形成するには、酸素濃度１〜５％の不活性ガス（Ｎ2、Ａｒ、Ｈｅ、Ｎｅ等）の雰囲気下で０〜１００℃の温度で１〜１０時間処理することが好ましい。このような処理により後述の厚みの酸化皮膜を形成することができる。
【００６０】
希土類元素を被着するには、通常は、アルカリまたは酸の水溶液中に出発原料を分散させ、これに希土類元素の塩を溶解させ、中和反応などにより、Ｆｅ16Ｎ2を主に含む粒子に希土類元素を含む水酸化物や水和物を沈殿析出させるようにすればよい。
【００６１】
また、シリコンやアルミニウムさらに必要によりホウ素やリンなどの元素で構成された化合物を溶解させ、これにＦｅ16Ｎ2を主に含む粒子を浸漬して、Ｆｅ16Ｎ2を主に含む粒子に対して、シリコンやアルミニウムなどを被着させるようにしてもよい。これらの被着処理を効率良く行うため、還元剤、ｐＨ緩衝剤、粒径制御剤などの添加剤を混入させてもよい。これらの被着処理として、希土類元素とシリコン、アルミニウムなどを同時にあるいは交互に被着させるようにしてもよい。
【００６２】
以上のようにして製造される磁性粒子は、Ｆｅ16Ｎ2を主相（少なくとも半分がＦｅ16Ｎ2相）とし、その形状は実質的に球形となっている。これは、体心立方晶の鉄が窒化する際に、その等価な３方向の１軸が伸び、体心正方晶が形成され、この伸びた１軸方向が磁化容易軸となる。従って、針状の鉄粒子を窒化しＦｅ16Ｎ2を得ると、長軸に磁化容易軸が存在する粒子と短軸に磁化容易軸が存在する粒子が混在することになり好ましくない。具体的には、磁場中で配向した場合、表面が荒れる弊害が生じる。Ｆｅ16Ｎ2を主相とする窒化鉄系磁性粉末の平均粒径としては、５〜２５ｎｍであることが好ましく、８〜１５ｎｍであることがより好ましく、９〜１１ｎｍであることがさらに好ましい。この範囲より粒径が大きい場合、軟磁性になりやすく、粒径が小さい場合、超常磁性状態になりやすくなるためである。
【００６３】
［２］磁性粒子：
本発明の磁性粒子は、Ｆｅ16Ｎ2相を少なくとも含み、前記Ｆｅ16Ｎ2相の平均粒径が９〜１１ｎｍであり、粒径の変動係数が１５％以下である。Ｆｅ16Ｎ2相の平均粒径とは、Ｆｅ16Ｎ2粒子の表面に層が形成されている場合は、当該層を含まないＦｅ16Ｎ2粒子そのものをいう。
【００６４】
本発明の磁性粒子はＦｅ16Ｎ2相を少なくとも含むが、他の窒化鉄の相を含まないことが好ましい。これは、窒化鉄（Ｆｅ4ＮやＦｅ3Ｎ相）の結晶磁気異方性は１×１０5ｅｒｇ／ｃｃ程度であるのに対し、Ｆｅ16Ｎ2相は２〜７×１０6ｅｒｇ／ｃｃの高い結晶磁気異方性を有するからである。これにより、微粒子化した際にも高い保磁力を維持する事ができる。この高い結晶磁気異方性は、Ｆｅ16Ｎ2相の結晶構造に起因する。結晶構造は、Ｎ原子がＦｅの八面体格子間位置に規則的に入った体心正方晶であり、Ｎ原子が格子に入る際の歪が、高い結晶磁気異方性の発生原因と考えられる。Ｆｅ16Ｎ2相の磁化容易軸は窒化により伸びたＣ軸である。
【００６５】
Ｆｅ16Ｎ2相を含む粒子の形状は粒状ないし楕円状であることが好ましい。さらに好ましくは球状である。これは、立方晶であるα−Ｆｅの等価な３方向のうち一方向が窒化により選ばれｃ軸（磁化容易軸）となるため、粒子形状が針状であれば、磁化容易軸が短軸方向、長軸方向にある粒子が混在することになり好ましくないからである。従って、長軸長／短軸長の軸比の平均値は好ましくは、２以下（例えば、１〜２）であり、より好ましくは１．５以下（例えば、１〜１．５）である。
【００６６】
粒径は窒化する前の鉄粒子の粒径で決まり、単分散であることが好ましい。これは一般的には、単分散の方が、媒体ノイズが下がるためである。そして、Ｆｅ16Ｎ2を主相とする窒化鉄系磁性粉末の粒径は、鉄粒子の粒径で決まり、鉄粒子の粒径分布は単分散であることが好ましい。これは粒子サイズの大きい粒子と小さい粒子で窒化の度合いが異なり、磁気特性が異なるためである。この意味からも窒化鉄系磁性粉末の粒径分布は単分散であることが好ましい。
【００６７】
磁性体であるＦｅ16Ｎ2相の粒径としては９〜１１ｎｍである。これは、粒径が小さくなると熱揺らぎの影響が大きくなり、超常磁性化し、磁気記録媒体に適さなくなるからである。また、磁気粘性のためヘッドで高速記録する際の保磁力が高くなり、記録しづらくなるからである。一方、粒径が大きいと、飽和磁化を小さくすることが出来ないため、記録時の保磁力が高くなりすぎ、記録をすることが困難となるからである。また、粒子サイズが大きいと、磁気記録媒体としたときの粒子性のノイズが高くなるからである。粒径分布は、単分散であることが好ましくい。これは一般的には、単分散の方が、媒体ノイズが下がるためである。粒径の変動係数は１５％以下（好ましくは２〜１５％）であり、さらに好ましくは、１０％以下（好ましくは２〜１０％）である。
【００６８】
粒径及び粒径の変動係数は、カーボン膜を貼り付けたＣｕ２００メッシュに希釈した合金ナノ粒子を載せて乾燥させ、ＴＥＭ（日本電子製１２００ＥＸ）で１０万倍で撮影したネガを粒径測定器（カールツァイス製ＫＳ−３００）で測定される算術平均粒径から算出することができる。
【００６９】
Ｆｅ16Ｎ2相を含む粒子において、鉄に対する窒素の含有量は、１．０〜２０．０ａｔ％が好ましく、さらに好ましくは５．０〜１８．０ａｔ％、より好ましくは８．０〜１５．０ａｔ％であるのがより好ましい。これは、窒素が少なすぎると、Ｆｅ16Ｎ2相の形成量が少なくなるからであり、保磁力増加は窒化による歪に起因しており、窒素が少なくなると保磁力が低くなるからである。窒素が多すぎると、Ｆｅ16Ｎ2相は準安定相であるため、分解して安定相である他の窒化物となり、この結果、飽和磁化が過度に低下するからである。
【００７０】
なお、本明細書において「粒径の変動係数」とは、円相当径での粒径分布の標準偏差を求め、これを平均粒径で除したものを意味する。また、「組成の変動係数」とは、粒径の変動係数と同様に、合金ナノ粒子の組成分布の標準偏差を求め、これを平均組成で除したものを意味する。本発明においては、このような値を１００倍して％表示とする。
【００７１】
平均粒径および粒径の変動係数は、カーボン膜を貼り付けたＣｕ２００メッシュに希釈した合金ナノ粒子を載せて乾燥させ、ＴＥＭ（日本電子製１２００ＥＸ）で１０万倍で撮影したネガを粒径測定器（カールツァイス製ＫＳ−３００）で測定される算術平均粒径から算出することができる。
【００７２】
Ｆｅ16Ｎ2を主相とする窒化鉄系磁性粉末は、その表面が酸化皮膜で覆われていることが好ましい。これは、微粒子Ｆｅ16Ｎ2は酸化しやすく、窒素雰囲気でハンドリングを要するからである。
【００７３】
酸化皮膜は、希土類元素及び／またはシリコン、アルミニウムから選ばれる元素を含んでいることが好ましい。これにより、従来の鉄、Ｃｏを主成分とするいわゆるメタル粒子と同様の粒子表面を有することとなり、メタル粒子を取り扱っていた工程との親和性が高くなるからである。希土類元素は、Ｙ，Ｌａ，Ｃｅ，Ｐｒ，Ｎｄ，Ｓｍ，Ｔｂ，Ｄｙ，Ｇｄが好ましく用いられ、特にＹが分散性の観点から好ましく用いられる。
【００７４】
また、シリコンおよびアルミニウム以外に、必要に応じて、ホウ素やリンを含ませるようにしてもよい。さらに、炭素、カルシウム、マグネシウム、ジルコニウム、バリウム、ストロンチウムなども有効な元素として含ませてもよい。これらの他の元素と希土類元素および／またはシリコン、アルミニウムとを併用することにより、より高い形状維持性と分散性能を得ることができる。
【００７５】
表面化合物層の組成は、鉄に対する希土類元素あるいはホウ素、シリコン、アルミニウム、リンの総含有量は、０．１〜４０．０ａｔ％が好ましく、さらに好ましくは１．０〜３０．０ａｔ％、より好ましくは３．０〜２５．０ａｔ％であるのがよい。これらの元素が少なすぎると、表面化合物層の形成が困難となり、磁性粉末の磁気異方性が減少するだけでなく、酸化安定性に劣る。またこれらの元素が多すぎると、飽和磁化の過度な低下が起こりやすい。
【００７６】
酸化皮膜の厚みは１〜５ｎｍが好ましく、２〜３ｎｍがより好ましい。この範囲より薄いと酸化安定性が低くなりやすく、厚いと実質的に粒子サイズが小さくなりにくくなることがあることによる。
【００７７】
Ｆｅ16Ｎ2を主相とする窒化鉄系の磁性粒子の磁気特性としては、その保磁力（Ｈｃ）が、７９．６〜３１８．４ｋＡ／ｍ（１，０００〜４，０００Ｏｅ）であることが好ましく、１５９．２〜２７８．６ｋＡ／ｍ（２０００〜３５００Ｏｅ）であることがより好ましい。さらに好ましくは、１９７．５〜２３７ｋＡ／ｍ（２５００〜３０００Ｏｅ）である。これは、Ｈｃが低いと、例えば面内記録の場合、隣の記録ビットの影響を受けやすくなり、高記録密度に適さなくなることがあるからであり、高すぎると記録されづらくなることがあるからである。
【００７８】
「Ｍｓ・Ｖ」は、５．２×１０−１６〜６．５×１０−１６であることが好ましい。なお、「Ｍｓ・Ｖ」における飽和磁化Ｍｓは、例えば、振動式磁気測定器（ＶＳＭ）を用い測定することができる。また、体積Ｖは透過型電子顕微鏡（ＴＥＭ）を用い粒子観察を行い、Ｆｅ16Ｎ2相の粒径を求め、体積換算することにより求めることができる。
【００７９】
飽和磁化は８０〜１６０Ａｍ2／ｋｇ（８０〜１６０ｅｍｕ／ｇ）が好ましく、８０〜１２０Ａｍ2／ｋｇ（８０〜１２０ｅｍｕ／ｇ）がより好ましい。これは低すぎると、信号が弱くなることがあり、高すぎると例えば面内記録の場合、隣の記録ビットに影響を及ぼしやすくなり、高記録密度に適さなくなるためである。角型比としては、０．６〜０．９が好ましい。
【００８０】
また、この磁性粉末は、ＢＥＴ比表面積が４０〜１００ｍ2／ｇであることが好ましい。これは、ＢＥＴ比表面積が小さすぎると、粒子サイズが大きくなり、磁気記録媒体に適用すると粒子性ノイズが高くなり、また磁性層の表面平滑性が低下して、再生出力が低下しやすい。また、ＢＥＴ比表面積が大きすぎると、Ｆｅ16Ｎ2相を含む粒子が凝集しやすくなり均一な分散物を得ることが難しく、平滑な表面を得ることが難しくなるからである。
【００８１】
Ｆｅ16Ｎ2相を含む粒子は、既述の本発明の磁性粒子の製造方法によって製造することが好ましいが、α−Ｆｅを合成して当該粒子を製造してもよい。以下、製造方法について、説明する。まず、Ｆｅ16Ｎ2相はα−Ｆｅを窒化することにより得られる。α−Ｆｅを得るには鉄系酸化物または水酸化物（たとえば、ヘマタイト、マグネタイト、ゲータイトなど）を気相中で還元して得る方法と、液相中で合成する方法がある。鉄系酸化物または水酸化物の平均粒子サイズは、とくに限定されないが、通常は、５〜１００ｎｍ程度であるのが望ましい。粒子サイズが小さすぎると、還元処理時に粒子間焼結が生じやすく、また粒子サイズが大きすぎると、還元処理が不均質となりやすく、粒子径や磁気特性の制御が困難となる。
【００８２】
そこで、鉄系酸化物または水酸化物に対して、希土類元素あるいはホウ素、シリコン、アルミニウム、リンなどの中から選ばれた少なくとも１種の元素を含む化合物を被着させ、焼結を防止することが好ましい。希土類元素の被着は、アルカリまたは酸の水溶液中に出発原料を分散させ、これに希土類元素の塩を溶解させ、中和反応などにより原料粉末に希土類元素を含む水酸化物や水和物を沈殿析出することにより行うことができる。ホウ素、シリコン、アルミニウム、リンなどの中から選ばれた少なくとも１種の元素を含む化合物を被着させる場合は、原料粉末を浸漬した溶液にこれらの化合物を溶解させ、吸着により被着させるか、沈澱析出を行うことにより被着させる。
【００８３】
水酸化物や水和物に対して、希土類元素とホウ素、シリコン、アルミニウム、リンなどの中から選ばれた少なくとも１種の元素を同時にあるいは交互に被着させてもよい。また、これらの被着処理を効率良く行うために、還元剤、ｐＨ緩衝剤、粒径制御剤などの添加剤を混入させることも好ましく行われる。
【００８４】
つぎに、化合物を被着させた水酸化物や水和物を、還元性ガス気流中で加熱した。還元ガスは、水素ガス、一酸化炭素ガスを用いることができる。処理後Ｈ2Ｏとなる水素が環境適性の観点から好ましく用いられる。還元温度としては、２５０〜６００℃とするのが望ましい。より好ましくは３００〜５００℃である。還元温度が２５０℃より低くなると、還元反応が十分進まなくなり、また６００℃を超えると、粒子の焼結が起こりやすくなり、いずれも好ましくない。
【００８５】
その後は、既述の本発明の製造方法のように、窒化処理工程、酸化皮膜形成工程を経て磁性粒子が製造される。
【００８６】
［３］磁気記録媒体：
本発明の製造方法により製造される磁性粒子は、磁気記録媒体の磁性層に好適に使用することができる。当該磁気記録媒体としては、ビデオテープ、コンピュータテープ等の磁気テープ；フロッピー（登録商標）ディスク、ハードディスク等の磁気ディスク；等が挙げられる。
【００８７】
磁性層は、支持体上に主にＦｅ16Ｎ2粒子（磁性粒子）からなる層を塗布により形成して得ることができる。支持体としては、磁気記録媒体に使用される支持体であれば、無機物および有機物のいずれでもよい。
【００８８】
無機物の支持体としては、Ａｌ、Ａｌ−Ｍｇ、Ｍｇ−Ａｌ−Ｚｎ等のＭｇ合金、ガラス、石英、カーボン、シリコン、セラミックス等が用いられる。これらの支持体は耐衝撃性に優れ、また薄型化や高速回転に適した剛性を有する。また、下記の有機物の支持体と比較して、熱に強い特徴を有している。
【００８９】
有機物の支持体としては、ポリエチレンテレフタレート、ポリエチレンナフタレート等のポリエステル類；ポリオレフィン類；セルロ−ストリアセテート、ポリカ−ボネート、ポリアミド（脂肪族ポリアミドやアラミド等の芳香族ポリアミドを含む）、ポリイミド、ポリアミドイミド、ポリスルフォン、ポリベンゾオキサゾール；等を用いる事ができる。
【００９０】
支持体上に塗布する方法としては、エアードクターコート、ブレードコート、ロッドコート、押出しコート、エアナイフコート、スクイズコート、含浸コート、リバースロールコート、トランスファーロールコート、グラビヤコート、キスコート、キャストコート、スプレイコート、スピンコート等が利用できる。
【００９１】
形成される磁性層の厚さは、適用される磁気記録媒体の種類にもよるが、４ｎｍ〜１μｍであることが好ましく、４ｎｍ〜１００ｎｍであることがより好ましい。
【００９２】
本発明の磁気記録媒体は、磁性層のほかに必要に応じて他の層を有していてもよい。例えば、ディスクの場合、磁性層が形成される面とは反対側の面にさらに磁性層や非磁性層を設けることが好ましい。テープの場合、磁性層の反対側の不溶性支持体面上にバック層を設けることが好ましい。
【００９３】
また、磁性層上に非常に薄い保護膜を形成することで、耐磨耗性を改善し、さらにその保護膜上に潤滑剤を塗布して滑り性を高めることによって、十分な信頼性を有する磁気記録媒体とすることができる。
【００９４】
保護膜の材質としては、シリカ、アルミナ、チタニア、ジルコニア、酸化コバルト、酸化ニッケルなどの酸化物；窒化チタン、窒化ケイ素、窒化ホウ素などの窒化物；炭化ケイ素、炭化クロム、炭化ホウ素等の炭化物；グラファイト、無定型カーボンなどの炭素（カーボン）；等があげられるが、特に好ましくは、一般に、ダイヤモンドライクカーボンと呼ばれる硬質の非晶質のカーボンである。
【００９５】
カーボンからなるカーボン保護膜は、非常に薄い膜厚で十分な耐磨耗性を有し、摺動部材に焼き付きを生じ難いため、保護膜の材料としては好適である。カーボン保護膜の形成方法として、ハードディスクにおいては、スパッタリング法が一般的であるが、ビデオテープ等の連続成膜を行う必要のある製品ではより成膜速度の高いプラズマＣＶＤを用いる方法が多数提案されている。従って、これらの方法を適用することが好ましい。中でもプラズマインジェクションＣＶＤ（ＰＩ−ＣＶＤ）法は成膜速度が非常に高く、得られるカーボン保護膜も硬質かつピンホールが少ない良質な保護膜が得られると報告されている（例えば、特開昭６１−１３０４８７号公報、特開昭６３−２７９４２６号公報、特開平３−１１３８２４号公報等）。
【００９６】
このカーボン保護膜は、ビッカース硬度で１０００ｋｇ／ｍｍ2以上であることが好ましく、２０００ｋｇ／ｍｍ2以上であることがより好ましい。また、その結晶構造はアモルファス構造であり、かつ非導電性であることが好ましい。
【００９７】
そして、カーボン保護膜として、ダイヤモンド状炭素（ダイヤモンドライクカーボン）膜を使用した場合、この構造はラマン光分光分析によって確認することができる。すなわち、ダイヤモンド状炭素膜を測定した場合には、１５２０〜１５６０ｃｍ-1にピークが検出されることによって確認することができる。炭素膜の構造がダイヤモンド状構造からずれてくるとラマン光分光分析により検出されるピークが上記範囲からずれるとともに、保護膜としての硬度も低下する。
【００９８】
このカーボン保護膜を形成するための炭素原料としては、メタン、エタン、プロパン、ブタン等のアルカン；エチレン、プロピレン等のアルケン；アセチレン等のアルキン；をはじめとした炭素含有化合物を用いることが好ましい。また、必要に応じてアルゴンなどのキャリアガスや膜質改善のための水素や窒素などの添加ガスを加えることができる。
【００９９】
カーボン保護膜の膜厚が厚いと、電磁変換特性の悪化や磁性層に対する密着性の低下が生じ、膜厚が薄いと耐磨耗性が不足する。従って、膜厚は、２．５〜２０ｎｍとすることが好ましく、５〜１０ｎｍとすることがより好ましい。また、この保護膜と基板となる磁性層の密着性を改善するために、あらかじめ磁性層表面を不活性ガスでエッチングしたり、酸素等の反応性ガスプラズマに曝して表面改質する事が好ましい。
【０１００】
磁性層は電磁変換特性を改善するため重層構成としたり、磁性層の下に公知の非磁性下地層や中間層を有していてもよい。走行耐久性および耐食性を改善するため、既述のように、上記磁性層もしくは保護膜上に潤滑剤や防錆剤を付与することが好ましい。添加する潤滑剤としては公知の炭化水素系潤滑剤、フッ素系潤滑剤、極圧添加剤などが使用できる。
【０１０１】
炭化水素系潤滑剤としては、ステアリン酸、オレイン酸等のカルボン酸類；ステアリン酸ブチル等のエステル類；オクタデシルスルホン酸等のスルホン酸類；リン酸モノオクタデシル等のリン酸エステル類；ステアリルアルコール、オレイルアルコール等のアルコール類；ステアリン酸アミド等のカルボン酸アミド類；ステアリルアミン等のアミン類；などが挙げられる。
【０１０２】
フッ素系潤滑剤としては、上記炭化水素系潤滑剤のアルキル基の一部または全部をフルオロアルキル基もしくはパーフルオロポリエーテル基で置換した潤滑剤が挙げられる。パーフルオロポリエーテル基としては、パーフルオロメチレンオキシド重合体、パーフルオロエチレンオキシド重合体、パーフルオロ−ｎ−プロピレンオキシド重合体（ＣＦ2ＣＦ2ＣＦ2Ｏ）ｎ、パーフルオロイソプロピレンオキシド重合体（ＣＦ（ＣＦ3）ＣＦ2Ｏ）ｎまたはこれらの共重合体等である。
【０１０３】
また、炭化水素系潤滑剤のアルキル基の末端や分子内に水酸基、エステル基、カルボキシル基などの極性官能基を有する化合物が、摩擦力を低減する効果が高く好適である。さらに、この分子量は、５００〜５０００、好ましくは１０００〜３０００である。５００未満では揮発性が高く、また潤滑性が低いなることがある。また、５０００を超えると、粘度が高くなるため、スライダーとディスクが吸着しやすく、走行停止やヘッドクラッシュなどを発生しやすくなることがある。このパーフルオロポリエーテルは、具体例的には、アウジモンド社製のＦＯＭＢＬＩＮ、デュポン社製のＫＲＹＴＯＸなどの商品名で市販されている。
【０１０４】
極圧添加剤としては、リン酸トリラウリル等のリン酸エステル類；亜リン酸トリラウリル等の亜リン酸エステル類；トリチオ亜リン酸トリラウリル等のチオ亜リン酸エステルやチオリン酸エステル類；二硫化ジベンジル等の硫黄系極圧剤；などが挙げられる。
【０１０５】
前記潤滑剤は単独もしくは複数を併用して使用される。これらの潤滑剤を磁性層もしくは保護膜上に付与する方法としては、潤滑剤を有機溶剤に溶解し、ワイヤーバー法、グラビア法、スピンコート法、ディップコート法等で塗布するか、真空蒸着法によって付着させればよい。
【０１０６】
防錆剤としては、ベンゾトリアゾール、ベンゾイミダゾール、プリン、ピリミジン等の窒素含有複素環類およびこれらの母核にアルキル側鎖等を導入した誘導体；ベンゾチアゾール、２−メルカプトンベンゾチアゾール、テトラザインデン環化合物、チオウラシル化合物等の窒素および硫黄含有複素環類およびこの誘導体；等が挙げられる。
【０１０７】
既述のように、磁気記録媒体が磁気テープ等の場合は、非磁性支持体の磁性層が形成されていない面にバックコート層（バッキング層）が設けられていてもよい。バックコート層は、非磁性支持体の磁性層が形成されていない面に、研磨材、帯電防止剤などの粒状成分と結合剤とを公知の有機溶剤に分散したバックコート層形成塗料を塗布して設けられる層である。粒状成分として各種の無機顔料やカーボンブラックを使用することができ、また結合剤としてはニトロセルロース、フェノキシ樹脂、塩化ビニル系樹脂、ポリウレタン等の樹脂を単独またはこれらを混合して使用することができる。また、合金粒子含有液の塗布面およびバックコート層が形成される面には、公知の接着剤層が設けられていてもよい。
【０１０８】
以上のようにして製造される磁気記録媒体は、表面の中心線平均粗さが、カットオフ値０．２５ｍｍにおいて、好ましくは０．１〜５ｎｍ、より好ましくは１〜４ｎｍの範囲とする。このように、極めて優れた平滑性を有する表面とすることが、高密度記録用の磁気記録媒体として好ましいからである。このような表面を得る方法として、磁性層を形成した後にカレンダー処理を施す方法が挙げられる。また、バーニッシュ処理を施してもよい。
【０１０９】
得られた磁気記録媒体は、適宜、打ち抜き機で打ち抜いたり、裁断機などを使用して所望の大きさに裁断して使用することができる。
【実施例】
【０１１０】
本発明を以下に示す実施例により具体的に説明するが、本発明はこれらに限定されるものではない。
【０１１１】
〔実施例１〜１３〕
高純度Ｎ2ガス中で下記の操作を行った。三シュウ酸三アンモニウム鉄（Ｆｅ（ＮＨ4）3（Ｃ2Ｏ4）3）（和光純薬製）０．３５ｇをＨ2Ｏ（脱酸素処理済み）２４ｍｌに溶解した金属塩水溶液に、エーロゾルＯＴを下記表１記載の量でデカン８０ｍｌに溶解したアルカン溶液を添加、混合して逆ミセル溶液（Ｉ）を調製した。
【０１１２】
ＮａＢＨ4（和光純薬製）０．５７ｇをＨ2Ｏ（脱酸素処理済み）１２ｍｌに溶解した還元剤水溶液に、エーロゾルＯＴ（和光純薬製）を下記表１記載の量でデカン（和光純薬製）４０ｍｌに溶解したアルカン溶液を添加、混合して逆ミセル溶液（ＩＩ）を調製した。
【０１１３】
逆ミセル溶液（ＩＩ）を２２℃の温度でオムニミキサー（ヤマト科学製）で高速攪拌しながら、逆ミセル溶液（Ｉ）を瞬時に添加した。添加終了５分後に、マグネチックスターラー攪拌に変更して、４０℃に昇温した後、１２０分間熟成した。室温に冷却後、オレイン酸（和光純薬製）２ｍｌを添加、混合した。
【０１１４】
ミセルを破壊するために、Ｈ2Ｏ（脱酸素処理済み）２００ｍｌとメタノール２００ｍｌとの混合液を添加して水相と油相とに分離した。油相側に金属ナノ粒子が分散した状態が得られた。油相側を「Ｈ2Ｏ６００ｍｌ＋メタノール２００ｍｌ」で５回洗浄した。その後、メタノールを１３００ｍｌ添加して合金ナノ粒子にフロキュレーションを起こさせて沈降させた。上澄み液を除去して、ヘプタン（和光純薬製）２０ｍｌを添加して再分散した後、メタノール１００ｍｌ添加で沈降させた。これを２回繰り返して、最後にヘプタン（和光純薬製）５ｍｌを添加して、下記表１記載の粒径を有する鉄ナノ粒子分散液を得た。当該鉄ナノ粒子分散物を真空脱気し、分散助剤（オレイン酸、オレイルアミン）中で分散された鉄ナノ粒子分散物を得た。
【０１１５】
一部のサンプル（実施例４〜６、９、１０）にはＨ2気流中２８０℃、１時間の還元処理を行った（還元処理）。ＮＨ3１００ｍｌ／ｍｉｎ、Ａｒ５０ｍｌ／ｍｉｎ混合ガス流中で、１３０℃、２４時間窒化処理を行った（窒化処理工程）。その後、室温に戻し、一部のサンプル（実施例７〜１３）をＯ2１％、Ｎ2９９％の雰囲気下で２５℃５時間保持して酸化処理を行った（酸化皮膜形成工程）。
【０１１６】
〔比較例１〕
特開２０００−２７７３１１号公報の実施例１に従いサンプルを作製し、比較例１とした。
【０１１７】
〔比較例２〕
特開２００４−２７３０９４号公報の実施例１に従いサンプルを作製し、比較例２とした。
【０１１８】
（磁気特性評価）
磁性粒子をＮ2雰囲気下のグローブボックス中でアクリルケースに封入した後、東英工業製の高感度磁化ベクトル測定機と同社製ＤＡＴＡ処理装置を使用し、印加磁場７９０ｋＡ／ｍ（１０ｋＯｅ）で行った。結果（保磁力）を、以下の評価試験の結果とともに下記表１に示す。
【０１１９】
（粒径評価）
粒径の変動係数は、カーボン膜を貼り付けたＣｕ２００メッシュに希釈した磁性粒子を載せて乾燥させ、ＴＥＭ（日本電子製１２００ＥＸ）で１０万倍で撮影したネガを粒径測定器（カールツァイス製ＫＳ−３００）で測定される算術平均粒径から算出した。また、酸化皮膜を施した粒子においては、酸化皮膜と窒化鉄とのコントラスト差を用い酸化皮膜厚を求めた。
【０１２０】
（球形化度）
ＴＥＭ像から各粒子の長軸長と短軸長とを求め、これらの比（長軸長／短軸長）を求めることで、それぞれの磁性粒子について、球形化度（ＳＦＤ）を求めた。なお、ＳＦＤは、２以下であると、実質的に球形といえる。
【０１２１】
（構造解析）
結晶構造の解析は、理学電機製のＸ線回折装置を用い、管電圧５０ｋＶ、管電流３００ｍＡとし、線源にＣｕＫα線を使用し、ゴニオメーターを用いた粉末法で行った。全てのサンプルにおいてＦｅ16Ｎ2が形成されていることを確認した。
【０１２２】
（「Ｍｓ・Ｖ」）
「Ｍｓ・Ｖ」は、下記のようにして測定した。まず、飽和磁化Ｍｓは、東英工業製の高感度磁化ベクトル測定機と同社製ＤＡＴＡ処理装置を使用し、印加磁場７９０ｋＡ／ｍ（１０ｋＯｅ）で行った。粒子体積ＶはＴＥＭ（日本電子製１２００ＥＸ）で撮影した粒子を粒径測定器（カールツァイス製ＫＳ−３００）で計測して統計処理して算出した。
【０１２３】
（酸化安定性）
磁性粒子を空気にふれさせたときの発熱の度合いで評価した。
【０１２４】
なお、比較例１のサンプルについての磁気特性、粒子形状評価は、窒素雰囲気下で測定した。
【０１２５】
【表１】
2007036183.tif 000002
【０１２６】
表１の結果より、実施例のサンプルは、微粒子で、かつ、単分散で安定な磁性体が得られることがわかった。
【０１２７】
〔実施例１４〜２０〕
（磁気記録媒体の製造）
下記の非磁性下層の材料をオープンニーダで混練した後、サンドミルで６０分の分散処理を行い、これにポリイソシアネート６部を加え、撹拌ろ過して、非磁性下層塗布液を調製した。これとは別に、実施例１の磁性粒子を用いた下記の磁性塗料成分をオープンニーダで混練した後、サンドミルで４５分間分散し、これに下記の硬化剤を加え、混合して、磁性層塗布液を調製した。
【０１２８】
＜非磁性下層の材料＞
酸化鉄粉末（平均粒径：５５ｎｍ）・・・７０部
酸化アルミニウム粉末（平均粒径：８０ｎｍ）・・・１０部
カーボンブラック（平均粒径：２５ｎｍ）・・・２０部
塩化ビニル−ヒドロキシプロピルメタクリレート共重合樹脂・・・１０部
（含有−ＳＯ3Ｎａ基：０．７×１０-4当量／ｇ）
ポリエステルポリウレタン樹脂・・・５部
（含有−ＳＯ3Ｎａ基：１．０×１０-4当量／ｇ）
メチルエチルケトン・・・１３０部
トルエン・・・８０部
ミリスチン酸・・・１部
ステアリン酸ブチル・・・１．５部
シクロヘキサノン・・・６５部
【０１２９】
＜磁性塗料成分＞
下記表２の窒化鉄系磁性粉末・・・１００部
塩化ビニル−ヒドロキシプロピルアクリレート共重合樹脂・・・８部
（含有−ＳＯ3Ｎａ基：０．７×１０-4当量／ｇ）
ポリエステルポリウレタン樹脂・・・４部
（含有−ＳＯ3Ｎａ基：１．０×１０-4当量／ｇ）
α−アルミナ（平均粒径：８０ｎｍ）・・・１０部
カーボンブラック（平均粒径：２５ｎｍ）・・・１．５部
ミリスチン酸・・・１．５部
メチルエチルケトン・・・１３３部
トルエン・・・１００部
【０１３０】
【表２】
2007036183.tif 000003
【０１３１】
＜硬化剤＞
ステアリン酸・・・１．５部
ポリイソシアネート・・・４部
（日本ポリウレタン工業社製の「コロネートＬ」）
シクロヘキサノン・・・１３３部
トルエン・・・３３部
【０１３２】
上記の非磁性下層塗布液を、非磁性支持体である厚さが６μｍのポリエチレンナフタレートフイルム（１０５℃，３０分の熱収縮率が縦方向で０．８％、横方向で０．６％）に、乾燥およびカレンダ処理後の非磁性下層の厚さが２μｍとなるように塗布し、この上にさらに、上記の磁性層塗布液を、磁場配向処理、乾燥およびカレンダ処理後の磁性層の厚さが８０ｎｍとなるように、塗布した。
【０１３３】
次に、この非磁性支持体の非磁性下層および磁性層の形成面とは反対面側に、バックコート塗料を、乾燥およびカレンダ処理後のバックコート層の厚さが７００ｎｍとなるように塗布し、乾燥した。バックコート塗料は、下記のバックコート塗料成分を、サンドミルで滞留時間４５分で分散した後、ポリイソシアネート８．５部を加え、撹拌ろ過して、調製したものである。
【０１３４】
＜バックコート塗料成分＞
カーボンブラック（平均粒径：２５ｎｍ）・・・４０．５部
カーボンブラック（平均粒径：３７０ｎｍ）・・・０．５部
硫酸バリウム・・・４．０５部
ニトロセルロース・・・２８部
ポリウレタン樹脂（ＳＯ3Ｎａ基含有）・・・２０部
シクロヘキサノン・・・１００部
トルエン・・・１００部
メチルエチルケトン・・・１００部
【０１３５】
このようにして得た磁気シートを、５段カレンダ（温度７０℃、線圧１５０ｋｇ／ｃｍ）で鏡面化処理し、６０℃，４０％ＲＨ下、４８時間サーモ処理を施した。その後、１／２インチ幅に裁断し、これを１００ｍ／分で走行させながら、磁性層表面をダイヤモンドホイール（回転測度＋１５０％、巻付け角３０°）で研磨して、長さ６０９ｍの磁気テープを作製した。この磁気テ―プをカートリツジに組み込み、コンピユータ用テープとした。
【０１３６】
（電磁変換特性の測定）
電磁変換特性として、ヒユーレツトパツカード社製のＬＴＯドライブを用い、４０℃，５％ＲＨの条件下で５回走行後、最短記録波長０．３３μｍのランダムデータ信号を記録し、再生ヘッドからの出力を読み取り、媒体５の値を基準とした相対値を求めた。結果を上記表２に示す。
【０１３７】
表２の結果より、体積Ｖ、飽和磁化Ｍｓ、保磁力Ｈｃを所定の範囲（Ｆｅ16Ｎ2相の平均粒径：９〜１１ｎｍ、粒径の変動係数：１５％以下）とすることで高出力が得られることがわかった。